Brevet FR2561235A1 — publié le 19850920

DESCRIPTION lia présente invention concerne un fibro-ciment à usage de matériau de construction dans le bâtiment. Les éléments essentiels sont la fibre végétale de piassava, et le ciment CPA. Ce matériau de construction se présente sous la forme de plaques ou panneaux de 1,5 cm à 5 cm d'épaisseur et de dimensions lm X 0,50 et 2 m X 0,50. 'emploi de certains matériaux de construction traditionnels présente des inconvénients - l'aggloméré de ciment "dit parpaing" : forte densité, mise en oeuvre et transport couteux, poids élevé d'un batiment construit avec ce matériau, mancue d'isolation thermique et acoustique. - les agglomérés à base de colle et de fibre de bois ou de canne à sucre : sont très putréscibles, sensibles à l'humidité et aux t ermites. - les contreplaqués, l'isorel : sont également des matériaux ins tables en sone tropicale. la tSle galva : très utilisée sous les tropiques, présente aussi l'inconvénient d'une mauvaise isolation thermique et accoustique. lia présente invention concernant le fibro-ciment, remplace avantageusement les matériaux traditionnels et apporte une réponse à leurs inconvénients. lie fibro-ciment assure une bonne isolation phonique et thermique, garde le chaud ou le froid à l'intérieur du bsstiment. Ce matériau à base de fibre de piassava stabilisé par un produit chimique, est stable en atmosphère tropicale, présente une densité faible (un batiment pèse 5 à 7 fois moins), une inflammabilité, une imputrescibilité dûtes aux caractères acides de la fibre elle même, et une bonne résistance mécanique. lies fibres de la présente invention sont mises en ouevre suivant le processus ci-après Elles sont réalablement nettoyées et peignées, débarrassées de noeux éventuels, pouvant occasionner des noyaux de ciment altérant du même coup les caractéristiques citées précédemment. Ainsi débarrassées de leurs éléments négatifs, elles sont mises à tremper dans un bac rempli d'eau (200 litres et plus suivant la production désirée) additionnée de 5 , ' % de de sulfate de magnésie (agent stabilisant). Après 2 heures de trempe, les fibres sont retirées du bain, et déposées au sol. Elles sont soupoudrées de ciment C.P.A. La quantité de ciment doit être limitée au juste enrobage des crins afin de ne pas occasionner la formation de noyaux pouvant altérer les caractéristiques énoncées plus haut. Après soupoudrage, les fibres humides et enduites de ciment C.P.A. sont introduites dans des cadres faisant office de moules. les dimensions et l'épaisseur de ces moules, sont fonction de la demande de la clientèle. Ces moules de bois ou de métal, sont de section rectangulaire ou carrée, suivant l'épaisseur désirée du matériau mis en oeuvre. Ils sont séparés les uns des autres, par du contreplaqué de bonne épaisseur, et de même dimension. Ces oontreplaqués assurent l'appui et la dissociation du fibro ciment en cours de fabrication. les moules sont placés les une sur les autres en respectant l'ordre de montage, et le tout mis sous presse. Deux cadres supérieur et inférieur en UPN, enserrant préalablement l'ensemble, serviront de relais à la presse, libérant celle-ci pour une deuxième séquence. Ces deux cadres en fer UPN, maintiendront la pression hors presse par des vis à pas contraire. Après séchage à température ambiante, le décoffrage et le stockage pourront intervenir. Description des figures NO 1 : peignes pour le nettoyage des fibres. NO 2 : fibres dans le bac à eau additionnée de 5 ffi de S. de M. NO 3 : soupoudrage des fibres. NO 4 : les moules (A) la mise en oeuvre du fibro-ciment (C) les contre plaqué (B) les cadres en fer U.P.N. (E) NO 5 : l'ensemble des moules (A) fibro-ciment (o) contre plaqué (B) cadre en U.P.N. (E) et presse NO 6 : l'ensemble des moules (A) fibro-ciment (C) contre plaqué (B) cadre en fer U.P.N. (E) et vis de serrage. NO 7 : coupe d'un moule NO 8 : un panneau de fibro-ciment. Le fibro-ciment à base de fibres de piassava, peut servir de coffrage de dalles, et par conséquent être utilisé directement pour la fabrication de plafonds accoustiques et thermiques. Il peut rempiacer le béton de paillasse, et titre utilisé pour des cloisons intérieures et extérieures (avec possiblité de double paroi avec matelas d'airau centre) pour des palissades, des auvents, des barrières de vérandas, des étageres d placard, des claustras, des bacs à fleurs, en architecture et décoration, pour des panneaux isothermiques pour toitures en dalles de béton. REVENDICATIONS 1 / Produit de fibro-ciment caractérisé en ce qu'il est réalisé en fibre végétale de piassava et de ciment CPA, à l'sage de construction dans le bâtiment. Fibro-ciment en forme de panneaux d'épaisseurs différentes 1,5 - 2 - 3 - 4 - 5 cm, et de dimen sions 0,50 X 1,00 m et 0,50 X 2,00 m. 20/ Procédé selon la revendication 1 caractérisé par l'emploi de peignes pour le nettoyage des fibres Fig. 1. 30/ Procédé selon la revendication 1 et 2 caractérisé par l'immer sion de la fibre végétale dans un bain d'eau à 5 % de sulfate de magnésie pendant 2 heures environ Fig. 2 40/ Procédé selon l'une quelconque des revendications précédentes caractérisé par le soupoudrage dosé de ciment CPA Fig. 3 (en dehors du bain) 5 / Procédé selon l'une quelconque des revendications précédentes caractérisé par l'emploi de moules rectangulaires de diffé rentes épaisseurs et de contreplaqués intercalaires Fig. 4. 60/ Procédé selon l'une quelconque des revendications précédentes caractérisé pgr le pressage du fibro-ciment au travers des moules, exercé par une presse Fig 5.